КАТАЛИЗАТОР ГИДРООЧИСТКИ С ТИТАНСОДЕРЖАЩИМ НОСИТЕЛЕМ И СЕРОСОДЕРЖАЩЕЙ ОРГАНИЧЕСКОЙ ДОБАВКОЙ

1. Катализатор, содержащий по меньшей мере один компонент-металл группы VIB, выбранный из молибдена и вольфрама,
по меньшей мере один компонент-металл группы VIII, выбранный из никеля и кобальта,
по меньшей мере один компонент в виде серосодержащей органической добавки,
и компонент, представляющий собой титансодержащий носитель,
2
при этом количество титанового компонента находится в диапазоне 1-60% масс., выраженное в виде оксида (TiO), в расчете на общую массу катализатора.
2. Катализатор по п. 1, в котором количество компонента-металла группы VIB находится в диапазоне 15-30% масс., выраженное в виде оксида, в расчете на общую массу катализатора.
3. Катализатор по п. 1, в котором количество компонента-металла группы VIII находится в диапазоне 2-8% масс., выраженное в виде оксида, в расчете на общую массу катализатора.
4. Катализатор по п. 1, в котором компонентом-металлом группы VIB является молибден, и компонентом-металлом группы VIII является никель и/или кобальт.
5. Катализатор по п. 1, в котором по меньшей мере один серосодержащий органический компонент содержит меркаптокарбоновую кислоту.
6. Катализатор по п. 5, в котором меркаптокарбоновая кислота представляет собой тиогликолевую кислоту, тиомолочную кислоту, тиопропионовую кислоту, меркаптоянтарную кислоту или цистеин.
7. Катализатор по п. 1, также содержащий компонент в виде фосфора в количестве 1-8% масс., выраженный в виде оксида, в расчете на общую массу катализатора.
8. Катализатор по п. 1, в котором по меньшей мере один компонент в виде серосодержащей органической добавки присутствует в количестве 1-30% масс. С.
9. Катализатор по п. 8, в котором по меньшей мере один компонент в виде серосодержащей органической добавки присутствует в количестве 1-20% масс. С.
10. Катализатор по п. 9, в котором по меньшей мере один компонент в виде серосодержащей органической добавки присутствует в количестве 5-15% масс. С.
11. Способ получения катализатора, включающий
2
3
coвместное экструдирование источника титана с пористым материалом, содержащим AlO, с образованием экструдата титансодержащего носителя,
сушку и прокаливание экструдата, и
пропитку прокаленного экструдата серосодержащей органической добавкой, по меньшей мере одним молибденовым и/или вольфрамовым источником металла и по меньшей мере одним никелевым и/или кобальтовым источником металла,
2
причем количество источника титана достаточно для формирования каталитической композиции, имеющей по меньшей мере содержание титана в диапазоне 1-60% масс., выраженное в виде оксида (TiO) в расчете на общую массу катализатора.
12. Способ получения катализатора, включающий
осаждение источника титана с источником алюминия,
экструдирование осадка с образованием экструдата титансодержащего носителя,
сушку и прокаливание экструдата, и
пропитку прокаленного экструдата серосодержащей органической добавкой, по меньшей мере одним молибденовым и/или вольфрамовым источником металла и по меньшей мере одним никелевым и/или кобальтовым источником металла,
2
причем количество источника титана достаточно для формирования каталитической композиции, имеющей по меньшей мере содержание титана в диапазоне 1-60% масс., выраженное в виде оксида (TiO) в расчете на общую массу катализатора.
4
13. Способ по п. 12, в котором осаждение включает стадии (а) одновременного дозирования алюмината натрия и сульфата алюминия в воду при фиксированном рН, (b) повторного суспендирования в воде образовавшегося фильтрационного кека оксида алюминия, (с) добавления к данной суспензии TiOSO или сульфата титана при фиксированном значении рН > 7, контролируемом щелочным раствором.
14. Способ по п. 12, в котором источник алюминия и источник титана смешивают в одном потоке и алюминат натрия дозируют либо одновременно, либо последовательно в воду при рН > 7.
15. Способ получения катализатора, включающий
2
3
пропитку пористого материала, содержащего AlO, источником титана, с образованием титансодержащего носителя,
сушку и прокаливание носителя, и
пропитку прокаленного носителя серосодержащей органической добавкой, по меньшей мере одним молибденовым и/или вольфрамовым источником металла и по меньшей мере одним никелевым и/или кобальтовым источником металла,
2
причем количество источника титана достаточно для формирования каталитической композиции, имеющей по меньшей мере содержание титана в диапазоне 1-60% масс., выраженное в виде оксида (TiO) в расчете на общую массу катализатора.
16. Способ по пп. 11, 12 или 15, дополнительно включающий пропитку серосодержащей органической добавкой, по меньшей мере одним источником металла группы VIB и/или по меньшей мере одним источником металла группы VIII, которая осуществляется в одну стадию с помощью раствора, содержащего серосодержащую органическую добавку, по меньшей мере один источник металла группы VIB и/или по меньшей мере один источник металла группы VIII.
17. Способ по пп. 11, 12 или  15, дополнительно включающий пропитку серосодержащей органической добавкой, по меньшей мере одним источником металла группы VIB и/или по меньшей мере одним источником металла группы VIII, которая осуществляется более чем в одну стадию, при этом носитель пропитывают раствором, содержащим по меньшей мере один источник металла группы VIB и/или по меньшей мере один источник металла группы VIII, после чего следует стадия пропитки носителя раствором, содержащим серосодержащую органическую добавку.
18. Способ по пп. 11, 12 или 15, в котором источник титана выбран из группы, состоящей из титанилсульфата, сульфата титана, алкоксида титана или бис(аммонийлактато)дигидроксида титана (IV).
19. Способ, который включает контактирование углеводородного сырья с катализатором по любому из пп. 1-10 или полученным с помощью способа по любому из пп. 11-18 в условиях гидроочистки, для осуществления гидроочистки углеводородного сырья.